(57)【要約】【課題】簡単な構成により、ルーパ部においても鋼板の蛇行を確実に防止して、冷延鋼板の連続製造ラインにおける生産性の低下を防止することが可能な鋼板の蛇行防止方法およびルーパ設備を提供する。【解決手段】  鋼板の両側から鋼板下面を支持する一対の支持ロール１のスキュー角を前記支持する鋼板２の張力に応じて設定し、前記支持する鋼板２の張力が小さくなるに従って、前記スキュー角を小さくしていく。  また、鋼板の連続製造ラインのルーパ部内においては、鋼板２の両側から鋼板下面を支持する一対の支持ロール１のスキュー角を、ルーパ部内で、上流側から下流側にかけて、連続的に、或いは、段階的に小さくしていく。【選択図】図１
2005334949.tif 000002
【特許請求の範囲】
【請求項１】
鋼板の連続製造ラインにおける鋼板の蛇行防止方法であって、
鋼板の両側から鋼板下面を支持する一対の支持ロールのスキュー角を前記支持する鋼板の張力に応じて設定し、前記支持する鋼板の張力が小さくなるに従って、前記スキュー角を小さくしていくことを特徴とする鋼板の蛇行防止方法。
【請求項２】
鋼板の連続製造ラインにおける鋼板の蛇行防止方法であって、
鋼板の両側から鋼板下面を支持する一対の支持ロールのスキュー角を前記支持する鋼板の板厚に応じて設定し、前記支持する鋼板の板厚が厚くなるに従って、前記スキュー角を小さくしていくことを特徴とする鋼板の蛇行防止方法。
【請求項３】
鋼板の連続製造ラインにおける鋼板の蛇行防止方法であって、
鋼板の両側から鋼板下面を支持する一対の支持ロールのスキュー角を前記支持する鋼板のユニット張力に応じて設定し、前記支持する鋼板のユニット張力が小さくなるに従って、前記スキュー角を小さくしていくことを特徴とする鋼板の蛇行防止方法。
【請求項４】
鋼板の連続製造ラインのルーパ部内における鋼板の蛇行防止方法であって、
鋼板の両側から鋼板下面を支持する一対の支持ロールのスキュー角を、ルーパ部内で、上流側から下流側にかけて、連続的に、或いは、段階的に小さくしていくことを特徴とするルーパ部内における鋼板の蛇行防止方法。
【請求項５】
鋼板の連続製造ラインにおけるルーパ設備であって、
鋼板の両側から鋼板下面を支持する一対の支持ロールのスキュー角を、ルーパ部内で、上流側から下流側にかけて、連続的に、或いは、段階的に、小さくしていることを特徴とするルーパ設備。
【発明の詳細な説明】
【技術分野】
【０００１】
本発明は、鋼板製造ラインにおける鋼板の蛇行防止方法およびルーパ設備に関する。
【背景技術】
【０００２】
鋼板の連続製造ラインにおける鋼板の蛇行防止方法として、通過する鋼板下面をセンターラインを挟んで両側から支持する一対のロール（以下、「支持ロール」という。）に所定のスキュー角を設ける方法が知られている。
【０００３】
本発明の実施形態の説明で使用する図３を用いて、従来技術にかかる鋼板の蛇行防止方法の一例を説明する。前記支持ロール１に設けるスキュー角とは、鋼板２の進行方向（図３中の太矢印の向き）に直交する方向に対する、鋼板２の進行方向の逆方向への支持ロール１長手方向の傾き角をいい、図３に示すθをいう。ここで、一対の支持ロール１ａ，１ｂは、図３に示すように、鋼板２の進行方向に対し左右から、鋼板２の進行方向に直交する方向に対して鋼板２の進行方向と逆方向に所定の角度を持たせて鋼板２を支持している。このように、一対の支持ロール１長手方向の向きを、鋼板２の進行方向と逆方向に向けて設置することにより、鋼板２には常に中心方向に向けられる力（図３中の細矢印の向きの力）が加わり蛇行を抑制する効果を有する。また、蛇行により鋼板２の中心位置がずれた場合には、前記左右に設けられた一対の支持ロール１の、それぞれの鋼板２との摩擦力に差が生じ、鋼板に対しずれを修正する方向により大きな力が加わり、蛇行修正効果を備える。
【０００４】
前記スキュー角を大きくすることで、支持ロール１と鋼板２との摩擦力が大きくなり、鋼板２に対して中心方向に向けられる力は強くなる。通常、前記スキュー角の大きさとしては、通過する鋼板に対し中心方向へ向かう力の大きさをある程度確保し、鋼板の蛇行防止を効果的に行うために、３〜５°程度の大きさとするのが一般的である。なお、前記スキュー角は、鋼板の製造ラインの全体を通して一定に保持されている。
【０００５】
一方、実開昭６２−１２３３０９号公報には、接触ローラー（支持ロール）と、鋼帯（鋼板）の蛇行位置を検出する蛇行位置検出器と、この位置信号をもとに接触ローラーのスキュー角を演算し、接触ローラーのスキュー角を制御するスキュー角制御器と、接触ローラーのスキュー角を調整する油圧シリンダとから構成される鋼板の蛇行修正装置に関して記載されている。この鋼板の蛇行修正装置は、鋼板の蛇行量が大きくなると、接触ローラーのスキュー角を大きくして蛇行を修正しようとするものである。
【特許文献１】実開昭６２−１２３３０９号公報
【発明の開示】
【発明が解決しようとする課題】
【０００６】
しかし、上記従来技術にかかる蛇行防止方法を適用した鋼板の連続製造ラインにおいて、特に、冷延鋼板の連続製造ラインにおける横型のルーパ部において、ルーパ部入口側よりも出口側で、鋼板の蛇行がより頻発するという事実、さらに、このような傾向が、鋼板の板厚が厚くなるに従ってより顕著になるという事実が明らかとなってきた。
【０００７】
ルーパ部には、数１０〜数１００ｍの鋼板が数層のループ状にストックされており、例えば、鋼板の酸洗浄を行う酸洗槽の入側に設けられる。ルーパ部を酸洗槽の入側に設けることで、例えば、ルーパ部の上流に設けられているウェルダー部で鋼板どうしを溶接等するために、通板を一時停止した場合にも、ルーパ部の下流に設けられている酸洗槽において所定の酸洗速度を確保し、品質の安定化、及び、生産性の低下を防止できるようにしている。
【０００８】
そのため、前記ルーパ部において、鋼板の蛇行が頻発すると、ルーパ部の通板速度を落とさざるを得ず、酸洗速度の低下による生産性の低下が問題となる。
【０００９】
また、前記特許文献１に記載の蛇行修正装置は、鋼板の蛇行量を検出し、その蛇行量に応じて、油圧シリンダを制御して接触ローラー（支持ロール）のスキュー角を調整し、蛇行を修正するようにしているため、装置が複雑となる。さらに、前記特許文献１においては、鋼板の張力に関しては全く考慮がされておらず、鋼板の蛇行量が大きい場合には、ただ単に接触ローラーのスキュー角を大きくするように制御する方法を用いている。しかし、この場合、例えばルーパ部の下流側において鋼板の張力が小さくなると、鋼板を戻そうとする力が強くかかり過ぎ、蛇行修正の際のオーバーシュートにより蛇行を修正できないばかりか、かえって蛇行が大きくなる場合もある。
【００１０】
このような状況において、本発明は、簡単な構成により、ルーパ部においても鋼板の蛇行を確実に防止して、冷延鋼板の連続製造ラインにおける生産性の低下を防止することが可能な鋼板の蛇行防止方法およびルーパ設備を提供することを目的とする。
【課題を解決するための手段】
【００１１】
本発明者らは、冷延鋼板の連続処理ラインにおいて、特に、前記ルーパ部において、ルーパ部入口側よりも出口側で、鋼板の蛇行がより頻発するという事実、及び、このような傾向が、鋼板の板厚が厚くなるに従ってより頻発するという事実に関し、その原因について鋭意検討を行った。
【００１２】
図1に、冷延鋼板の連続製造ラインの、酸洗槽入側におけるルーパ部の構成の一例を示す。図１において、連続する鋼板２は、ブライドルロール３を通過してルーパ部内に送り込まれる。ルーパ部内には、数１０〜数１００ｍの鋼板が数層のループ状にストックされ、例えば、ルーパ部上流側のウエルダー部（図示せず）で先行の鋼板と、後行の鋼板とを溶接するために通板を停止した場合でも、ルーパ部下流側の酸洗槽での最低速度が保てるように、台車４を移動しながらルーパ部にストックした鋼板を払い出すことによって通板速度を制御している。これにより、ライン停止による鋼板の品質異常、変色、過酸洗等の発生を防止している。
【００１３】
図１に示す例では、鋼板２は、ルーパ部内で、鉛直方向に下から第１ストランド、第２ストランド、第３ストランド、及び、第４ストランドの４層にストックされている。各ストランドには、鋼板２の下面をセンターラインを挟んで両側から支持する一対の支持ロール１が複数設けられており、これらの支持ロール１には前述したような所定のスキュー角が設けられている。
【００１４】
また、図２は、図１に示すルーパ部内において、３種類の板厚の鋼板（板幅は同一）に対して、前記各ストランド毎に鋼板のユニット張力を計測した結果を示した図である。ルーパ部内においては、鋼板の張力は、ベンドロスの影響により、第１ストランドから第４ストランドに行くに従って低下する。さらに、この傾向は、鋼板の板厚が厚くなるに従って顕著になることがわかった。
【００１５】
ここで、前記ベンドロスとは、鋼板が巻き付きながら通過していく無駆動ロールによるエネルギー損失をいい、通過する鋼板の板厚の二乗、及び、板幅に比例して大きくなる。したがって、図２に示すように、第１ストランドにおけるユニット張力が同じであっても、板厚が厚い方が台車４のＮｏ．１ロール通過に伴うベンドロスによる鋼板の張力低下の影響は大きく、第２ストランドにおけるユニット張力は板厚が厚い方が小さくなる。そして、第３ストランド、第４ストランドとルーパ部内の下流側になるに従い、板厚が厚い場合の鋼板のユニット張力は極めて小さくなることがわかった。
【００１６】
図２に示すルーパ部内での各ストランド毎の鋼板の張力変化と、ルーパ部内において、ルーパ部入口側よりもルーパ部出口側で鋼板の蛇行がより頻発するという事実から、本発明者らは、鋼板の張力が低下すると、鋼板２と支持ロール１との摩擦力が増加して支持ロール１からの鋼板２への鋼板中心方向に働く力が大きくかかりすぎ、また、鋼板が幅方向に動こうとすることを拘束する力が減少するため、蛇行修正時にオーバーシュートを起こし、かえって蛇行を大きくしているとの結論に至った。
【００１７】
これは、鋼板の板厚が厚くなるほど、蛇行が頻発する事実とも一致する。
【００１８】
つまり、支持ロール１のスキュー角を一定にしていても、鋼板の張力の大きさにより支持ロール１からの鋼板２への鋼板中心方向に働く力が変化するため、前記スキュー角は、鋼板の張力に応じて変化させる必要がある。特に、前記ルーパ部では、その構造から、ルーパ部入口側とルーパ部出口側では、鋼板の張力が大きく変化するため、蛇行防止のためには、支持ロール１のスキュー角の調整が必要となる。
【００１９】
なお、支持ロール１からの鋼板２への鋼板中心方向に働く力は、支持ロール１のスキュー角を変えることで調整でき、前記スキュー角を小さくすることで、支持ロール１からの鋼板２への鋼板中心方向に働く力を小さくすることができる。
【００２０】
本発明は、上記の知見に基づきなされたもので、以下のような構成を有する。
［１］鋼板の連続製造ラインにおける鋼板の蛇行防止方法であって、
鋼板の両側から鋼板下面を支持する一対の支持ロールのスキュー角を前記支持する鋼板の張力に応じて設定し、前記支持する鋼板の張力が小さくなるに従って、前記スキュー角を小さくしていくことを特徴とする鋼板の蛇行防止方法。
［２］鋼板の連続製造ラインにおける鋼板の蛇行防止方法であって、
鋼板の両側から鋼板下面を支持する一対の支持ロールのスキュー角を前記支持する鋼板の板厚に応じて設定し、前記支持する鋼板の板厚が厚くなるに従って、前記スキュー角を小さくしていくことを特徴とする鋼板の蛇行防止方法。
［３］鋼板の連続製造ラインにおける鋼板の蛇行防止方法であって、
鋼板の両側から鋼板下面を支持する一対の支持ロールのスキュー角を前記支持する鋼板のユニット張力に応じて設定し、前記支持する鋼板のユニット張力が小さくなるに従って、前記スキュー角を小さくしていくことを特徴とする鋼板の蛇行防止方法。
［４］鋼板の連続製造ラインのルーパ部内における鋼板の蛇行防止方法であって、
鋼板の両側から鋼板下面を支持する一対の支持ロールのスキュー角を、ルーパ部内で、上流側から下流側にかけて、連続的に、或いは、段階的に小さくしていくことを特徴とするルーパ部内における鋼板の蛇行防止方法。
［５］鋼板の連続製造ラインにおけるルーパ設備であって、
鋼板の両側から鋼板下面を支持する一対の支持ロールのスキュー角を、ルーパ部内で、上流側から下流側にかけて、連続的に、或いは、段階的に、小さくしていることを特徴とするルーパ設備。
【発明の効果】
【００２１】
本発明によれば、簡単な構成により、ルーパ部においても鋼板の蛇行を確実に防止して、冷延鋼板の連続製造ラインにおける生産性の低下を防止することが可能な鋼板の蛇行防止方法およびルーパ設備が提供される。
【発明を実施するための最良の形態】
【００２２】
以下、本発明を実施するための最良の形態の一例を説明する。
【００２３】
図１は、本発明に係る鋼板の蛇行防止方法が適用される、冷延鋼板の連続製造ラインの、酸洗槽入側におけるルーパ部の構成の一例を示す図である。図１に示す例では、鋼板２は、ルーパ部内で、鉛直方向に下から第１ストランド、第２ストランド、第３ストランド、及び、第４ストランドの４層にストックされている。
【００２４】
このような構成において、本発明に係る鋼板の蛇行防止方法は、鋼板２の両側から鋼板２下面を支持する一対の支持ロール１のスキュー角を、前記支持する鋼板２の張力に応じて設定するものである。
【００２５】
なお、本発明が適用されるのは、鋼板２の両側から鋼板２下面を支持する構成の一対の支持ロールに関してであり、鋼板の幅方向全体を１本のロールで支持する構成の支持ロールは本発明の適用範囲外である。例えば、前記のルーパ部においては、第２ストランドや第４ストランドの支持ロール１は、台車４が移動する際に台車との干渉を避けなければならないため、鋼板２の両側から鋼板２下面を支持するとともにそれぞれ幅方向に退避可能な一対の支持ロールとする必要がある。しかし、第１ストランドや第３ストランドでは、装置構成によっては台車等と干渉しないため、鋼板２の幅方向全体を１本のロールで支持する構成の支持ロールが設置される場合があり、この場合は、第１ストランド或いは第３ストランドの支持ロールには、本発明は適用されない。
【００２６】
前記スキュー角とは、図３に示すように、鋼板２の進行方向（図３中の太矢印の向き）に直交する方向に対する、鋼板２の進行方向の逆方向への支持ロール１長手方向の傾き角をいい、図３に示すθをいう。ここで、一対の支持ロール１ａ，１ｂは、図３に示すように、鋼板２の進行方向に対し左右から、鋼板２の進行方向に直交する方向に対して鋼板２の進行方向と逆方向に角度を持たせて鋼板２を支持している。
【００２７】
このように、一対の支持ロール長手方向の向きを、鋼板２の進行方向と逆方向に向けて設置することにより、鋼板２には常に、鋼板２の中心方向に向けられる力（図３中の細矢印の向きの力）が加わり蛇行を抑制する効果を有する。また、蛇行により鋼板２の中心位置がずれた場合には、前記左右に設けられた一対の支持ロール１の、それぞれの鋼板２との摩擦力に差が生じ、鋼板に対しずれを修正する方向により大きな力が加わり、蛇行修正効果を備える。なお、前記スキュー角を大きくすることで、支持ロール１と鋼板２との摩擦力が大きくなり、鋼板２に対して中心方向に向けられる力は強くなる。
【００２８】
ここで、前記鋼板２の中心方向に向けられる力（図３中の細矢印の向きの力）は、上述したように、鋼板２の張力が低下すると、鋼板２と支持ロール１との摩擦力が増加することで、大きくなると考えられる。また、鋼板２の張力が低下することで、鋼板２の進行方向に対し左右方向への移動可能量も大きくなるとも考えられる。
【００２９】
そこで、本発明においては、鋼板の張力に応じて、支持ロール１のスキュー角の設定を変えることで、蛇行修正時のオーバーシュートを防止して、蛇行の防止を確実に行うものである。
【００３０】
ここで、前記スキュー角の設定方法としては、支持する鋼板の張力が小さくなるに従って、支持ロール１のスキュー角を小さくしていく方法を用いることができる。
【００３１】
例えば、前記ルーパ内において、上流側から下流側にかけて、すなわち第１ストランドから第４ストランドにかけて各ストランド毎に、支持ロール１のスキュー角を小さくしていくことで、下流側に行くに従って鋼板の張力が低下しても、鋼板２の中心方向に向けられる力を略一定にすることができ、蛇行修正時のオーバーシュートによる蛇行の発生を防止することが可能となる。
【００３２】
前記第１ストランドから第４ストランドにかけて各ストランド毎に、連続的に、スキュー角を小さくしていく方法の具体例としては、例えば、前記ルーパ内において、第１ストランドにおける支持ロール１のスキュー角を４°、第２ストランドにおける支持ロール１のスキュー角を３°、第３ストランドにおける支持ロール１のスキュー角を２°、第４ストランドにおける支持ロール１のスキュー角を１°とするようにしてもよい。
【００３３】
また、前記第１ストランドから第４ストランドにかけて各ストランド毎に、段階的に、スキュー角を小さくしていく方法の具体例としては、例えば、前記ルーパ内において、第１ストランドと第２ストランドにおける支持ロール１のスキュー角を４°、第３ストランドと第４ストランドにおける支持ロール１のスキュー角を２°とするようにしてもよい。なお、前記段階的にスキュー角を小さくしていく場合の、各ストランドの組み合わせに関しては特に制限が無いことはいうまでもない。
【００３４】
また、前述のように第１ストランドと第３ストランドが幅方向１本のロールで支持する構成である場合には、例えば、第２ストランドにおける支持ロール１のスキュー角を４°、第４ストランドにおける支持ロール１のスキュー角を２°とするようにしてもよい。
【００３５】
このように、ルーパ内において上流側から下流側にかけて各ストランド毎に支持ロール１のスキュー角を小さくしていくことによって、ルーパ内で下流側に行くに従って鋼板の張力が低下しても、同時に支持ロール１のスキュー角も小さくなることになり、鋼板の蛇行修正時のオーバーシュートによるさらなる蛇行の発生を防止することができる。
【００３６】
また、本発明においては、鋼板２の両側から鋼板下面を支持する一対の支持ロール１のスキュー角を通板する鋼板に応じて任意に設定変更可能に設けるとともに、そのスキュー角を前記支持する鋼板２の板厚に応じて設定するようにしてもよい。
【００３７】
上述の図２に示すように、ルーパ部内においては、鋼板の板厚が厚くなるに従い、張力低下の割合が大きくなる。すなわち、鋼板の張力がルーパ部上流側で同じユニット張力であったとしても、ルーパ部下流側では板厚が厚いほどユニット張力は小さくなる。そのため、本実施形態においては、板厚の違いによる張力変化を考慮して、鋼板の板厚に応じて、支持ロール１のスキュー角の設定を変えるものである。これにより、板厚が厚い場合に特に発生するルーパ部下流側における蛇行修正時の鋼板のオーバーシュートを防止して、蛇行の防止を確実に行うことが可能となる。
【００３８】
ここで、前記スキュー角の設定方法としては、支持する鋼板の板厚が厚くなるに従って、支持ロール１のスキュー角を小さくしていく方法を用いることができる。
【００３９】
なお、前記支持する鋼板の板厚が厚くなるに従って、支持ロール１のスキュー角を小さくしていく方法においては、例えば、前記ルーパ内で、第１ストランドから第４ストランドにおける支持ロール１のスキュー角を、鋼板の板厚に応じて一律に変えることでも、本発明の目的を達成することはできる。具体的には、例えば、ルーパ内を通過する鋼板の板厚ｔが、ｔ＜２．５ｍｍの場合は、第１ストランドから第４ストランドにおける支持ロール１のスキュー角を４°、ルーパ内を通過する鋼板の板厚ｔが、２．５ｍｍ≦ｔ＜５ｍｍの場合は、第１ストランドから第４ストランドにおける支持ロール１のスキュー角を３°、ルーパ内を通過する鋼板の板厚ｔが、５ｍｍ≦ｔの場合は、第１ストランドから第４ストランドにおける支持ロール１のスキュー角を２°とするようにしてもよい。
【００４０】
また、上述の実施形態の支持する鋼板の張力が小さくなるに従って、支持ロール１のスキュー角を小さくしていく方法と共に、本実施形態にかかる支持する鋼板の板厚が厚くなるに従って、支持ロール１のスキュー角を小さくしていく方法を用いることもできる。この場合は、前記ルーパ内において、例えば、第１ストランドから第４ストランドにかけて各ストランド毎にスキュー角を小さくしていくと共に、さらに各ストランド内で、通過する鋼板の板厚が厚くなるに従って、支持ロール１のスキュー角をさらに小さくしていくこととなる。これは、すなわち、鋼板のユニット張力に応じてスキュー角を設定することにほかならない。すなわち、鋼板のユニット張力に応じて、支持ロール１のスキュー角を設定するようにしてもよい。これにより、蛇行修正時のオーバーシュートによる蛇行の発生を、より効果的に防止することが可能となる。なお、前記鋼板のユニット張力に応じて支持ロール１のスキュー角を設定する方法としては、支持する鋼板のユニット張力が小さくなるに従って、支持ロール１のスキュー角を小さくしていく方法を用いることができる。
【００４１】
前記鋼板のユニット張力に応じて支持ロール１のスキュー角を設定する方法の具体例としては、例えば、図２において、ユニット張力ＴＵが、０．５ｋｇ／ｍｍ２＜ＴＵ≦０．６ｋｇ／ｍｍ２の場合支持ロール１のスキュー角を５°、０．４ｋｇ／ｍｍ２＜ＴＵ≦０．５ｋｇ／ｍｍ２の場合支持ロール１のスキュー角を４°、０．３ｋｇ／ｍｍ２＜ＴＵ≦０．４ｋｇ／ｍｍ２の場合支持ロール１のスキュー角を３°、０．２ｋｇ／ｍｍ２＜ＴＵ≦０．３ｋｇ／ｍｍ２の場合支持ロール１のスキュー角を２°、０．１ｋｇ／ｍｍ２＜ＴＵ≦０．２ｋｇ／ｍｍ２の場合支持ロール１のスキュー角を１°とすることができる。この場合、前記ルーパ内において、鋼板の板厚が３ｍｍの場合、第１ストランドにおける支持ロール１のスキュー角は５°、第２ストランドにおける支持ロール１のスキュー角は４°、第３ストランドにおける支持ロール１のスキュー角は４°、第４ストランドにおける支持ロール１のスキュー角は３°となり、鋼板の板厚が５ｍｍの場合、第１ストランドにおける支持ロール１のスキュー角は５°、第２ストランドにおける支持ロール１のスキュー角は４°、第３ストランドにおける支持ロール１のスキュー角は３°、第４ストランドにおける支持ロール１のスキュー角は２°となり、鋼板の板厚が７ｍｍの場合、第１ストランドにおける支持ロール１のスキュー角は５°、第２ストランドにおける支持ロール１のスキュー角は３°、第３ストランドにおける支持ロール１のスキュー角は２°、第４ストランドにおける支持ロール１のスキュー角は１°となる。
【００４２】
このように、支持ロール１のスキュー角を設定することにより、図１に示すような酸洗浄を行うラインにおいては、ルーパ内での鋼板の蛇行の発生を防止することができるので、酸洗ライン速度を一定値以上に維持することが可能となり、生産性の低下防止、及び、品質異常の発生防止を図ることが可能となる。
【００４３】
なお、本実施形態では、酸洗槽入側におけるルーパ部に本発明を適用した例について説明したが、本発明はこれに限定されるものではなく、例えば、酸洗槽出側や冷間圧延機入側のルーパ部に適用してもよい。また、ルーパ部だけでなく、鋼板下面をセンターラインを挟んで両側から支持する一対の支持ロールを備えた鋼板の連続製造ラインの水平パス部分に広く適用することができる。
【実施例１】
【００４４】
図１に示すような酸洗槽入側にルーパ部を備えた冷延鋼板の連続製造ラインにおいて、冷延鋼板の製造を行った。酸洗槽入側におけるルーパ部において、第１ストランドにおける支持ロール１のスキュー角を４°、第２ストランドにおける支持ロール１のスキュー角を３°、第３ストランドにおける支持ロール１のスキュー角を２°、第４ストランドにおける支持ロール１のスキュー角を１°とした場合（本発明例）と、各ストランドにおける支持ロール１のスキュー角を５°で固定した場合（比較例）とで、冷延鋼板の製造ラインにおける１時間当りの処理能力の変化について評価を行った。
【００４５】
その結果、本発明例においては蛇行の発生が減少したため、ルーパ部の通板速度を増加することができ、比較例に比べ、処理能力が５％ほどアップし、本発明の効果が確認できた。
【図面の簡単な説明】
【００４６】
【図１】本発明に係る冷延鋼板の連続製造ラインの、酸洗槽入側におけるルーパ部の構成の一例を示す図である。
【図２】図１に示すルーパ部内において、各ストランド毎に、鋼板のユニット張力を、３種類の板厚に関し計測した結果を示した図である。
【図３】鋼板の蛇行防止方法の一例を説明するための説明図である。
【符号の説明】
【００４７】
１  支持ロール
２  鋼板
３  ブライドルロール
４  台車
【図１】
2005334949.tif 000003
【図２】
2005334949.tif 000004
【図３】
2005334949.tif 000005